Brevet FR3088018A1 — publié le 20200508

DOMAINE TECHNIQUE La présente invention concerne un procédé de liaison par brasage entre au moins un composant électronique et une carte électronique ou un circuit dédié. ÉTAT DE LA TECHNIQUE On sait que dans des domaines variés, notamment dans le domaine militaire, de plus en plus de dispositifs utilisent pour leur fabrication des composants électroniques dits « grand public », c'est-à-dire qui sont accessibles au grand public et présentent généralement un coût réduit. On peut citer, à titre d'illustration, des composants (ou circuits imprimés) de type QFN (pour « Quad Flat No-leads package » en anglais), BGA (« Ball Grid Array » en anglais), ou WL CSP (pour « Wafer Level Chip Scale Package» en anglais). Les applications électroniques rencontrées dans le domaine militaire, ainsi que dans les applications grand public, convergent sur quatre points importants de l'électronique, à savoir la recherche de plus de fonctionnalités, de plus de miniaturisation et de plus d'intégration, tout en réduisant les coûts. Les boîtiers de composants électroniques à bas coûts, issus d'applications grand public, sont ainsi en forte croissance et très répandus. Ils sont avantageux pour les quatre points précités, mais nécessitent une adaptation dans le domaine militaire. Il est, en effet, nécessaire de prévoir une augmentation de la robustesse pour ces composants, qui ne tiennent pas les environnements sévères susceptibles d'être rencontrés dans le domaine militaire, avec souvent l'apparition de fissures dans les joints brasés en raison d'une fatigue thermomécanique. Plus particulièrement, ces composants électroniques doivent être en mesure de tenir un nombre suffisant de cycles de température, entre -55°C et 2 +125°C, équivalent à la durée de vie opérationnelle du produit dans lequel ils sont implantés, généralement de l'ordre de 25 ans. On sait que les paramètres qui influent sur la durée de vie des composants, montés sur un substrat, comprennent notamment la hauteur de 5 joint brasé. Avec les procédés d'assemblage usuels, de type sérigraphie, la hauteur de joint brasé, pour certains composants à bas coûts, tels que des boîtiers de type QFN, est de l'ordre de 50 pm pour un dépôt d'alliage avec un écran de sérigraphie de 150 pm. Cette valeur est le résultat d'expériences accumulées sur la technologie, mais également de compromis liés à 10 l'hétérogénéité des composants montés en surface. Une des améliorations communes à tous les composants est la hauteur de joint à braser. Plus précisément, si on double la hauteur de joint à braser, pour un composant donné, on multiplie par cinq le nombre de cycles qu'il est en mesure de tenir. 15 Par conséquent, en augmentant la hauteur des joints à braser, on augmente fortement la robustesse du composant électronique, à savoir la tenue en fatigue thermomécanique des joints brasés de composants sur un substrat. On connaît différentes solutions usuelles pour augmenter la hauteur 20 des joints brasés, telles que : - la mise en place de cales ; - le billage des entrées/sorties ; - l'optimisation de procédés existant de sérigraphie, par exemple par une augmentation des ouvertures d'écran. 25 Ces solutions usuelles présentent de nombreux inconvénients. Les inconvénients de ces solutions usuelles sont notamment liés : - à l'état actuel des procédés avec des capabilités en limite de faisabilité notamment géométriques sur la chaîne de cote en hauteur ; - à la limitation de la densité d'intégration dans les procédés actuels par le 30 rapport limité entre la hauteur et la largeur de la sérigraphie de crème à braser ; 3 - à des procédés manuels ou semi-automatiques de report de cales, qui peuvent être difficilement rendus automatiques ; et - à d'importants contrôles et inspections de l'assemblage, qui sont requis. 5 EXPOSÉ DE L'INVENTION La présente invention a pour objet de remédier à au moins certains de ces inconvénients. Plus précisément, elle concerne un procédé de liaison par brasage entre au moins deux éléments, lesdits deux éléments correspondant 10 respectivement à un circuit imprimé et à un composant électronique, permettant d'augmenter la hauteur des joints brasés et améliorer la tenue en fatigue thermomécanique du dispositif électronique obtenu dans un environnement sévère tel que celui précité. Selon l'invention, ledit procédé de liaison comporte au moins la suite 15 d'étapes suivante : a) une étape de formation d'une pluralité d'empilements de bossages de type plot (« stud bump » en anglais), lesdits empilements de bossages étant formés sur une face d'un premier desdits éléments, lesdits empilements de bossages comprenant chacun un même nombre donné de bossages ; 20 b) une étape de dépôt d'un produit de brasage (notamment d'un alliage de brasage) sur ce premier élément pourvu des empilements de bossages ou sur le second élément ; c) une étape d'agencement du second desdits éléments sur ledit premier élément ; et 25 d) une étape de refusion de l'ensemble ainsi formé à l'étape d'agencement pour obtenir un ensemble lié, appelé dispositif électronique dans la suite du texte. Ainsi, grâce à l'invention, par la formation des empilements de bossages, on génère une surélévation d'un élément par rapport à l'autre, ce 30 qui permet d'augmenter la hauteur des joints brasés, et ainsi d'accroître la robustesse et plus précisément la tenue en fatigue thermomécanique du dispositif électronique obtenu après la mise en oeuvre dudit procédé. 4 De façon avantageuse, l'étape de formation consiste à mettre en oeuvre une thermosonie ou soudure thermosonique (« thermosonic bonding » en anglais). Une telle soudure prévoit d'associer pendant une durée déterminée des ultrasons, une force (ou pression d'appui) et une température 5 (de l'ordre de 150°C typiquement). Elle ne nécessite pas de métal d'apport, l'apport de produit de brasage utilisé servant à réaliser les bossages. Plus précisément, l'étape de formation consiste, pour chaque empilement de bossages, à mettre en oeuvre, successivement, un nombre prédéterminé de sous-étapes de formation, chacune desdits sous-étapes de formation 10 consistant à former un bossage, les bossages de chaque empilement de bossages étant formés successivement en étant empilés les uns sur les autres. De préférence, chaque sous-étape de formation (destinée à former un bossage de type plot) comporte au moins les opérations suivantes : - une opération de chauffage d'un fil métallique par l'intermédiaire d'une 15 électrode ; - une opération de dépôt d'une bille de métal formée à l'extrémité du fil métallique chauffé ; - une opération d'écrasement et de soudure de la bille de métal ; et - une opération de séparation du fil métallique de la bille de métal écrasée 20 pour former le bossage. Avantageusement : - chaque bossage présente une hauteur comprise entre 20 pm et 30 pm pour un fil de diamètre de 25 pm typiquement. La hauteur peut être contrôlée avec une extrême précision inférieure au micromètre, reproductible et répétable 25 grâce à des équipements automatiques ; et/ou - chaque empilement de bossages présente une hauteur comprise entre 110 pm et 150 pm pour le gain de robustesse visé typiquement (compris entre 80 et 200 selon le nombre de cycles à rupture que le composant doit tenir) ; et/ou - au moins certains desdits empilements de bossages sont séparés les uns 30 des autres d'une distance comprise entre 0,05 mm et 0,1 mm, sur ledit premier élément. 5 En outre, de façon avantageuse, les bossages sont réalisés dans l'un des matériaux suivants : du cuivre, de l'or, de l'argent ou du platine, et de préférence en cuivre ou en argent, en particulier pour être adaptés au matériau utilisé pour la brasure. 5 Dans un mode de réalisation particulier, le procédé comporte une pluralité de suite d'étapes, chacune de ces suites d'étapes permettant de lier un composant électronique sur le même circuit imprimé de manière à obtenir un dispositif électronique comprenant un circuit imprimé pourvu d'une pluralité de composants électroniques. 10 Dans le cadre de la présente invention, ledit premier élément sur lequel sont formés les empilements de bossages peut être, soit le circuit imprimé, soit le composant électronique. Ainsi : - dans un premier mode de réalisation, ledit premier élément correspond au 15 circuit imprimé, et ledit second élément correspondant au composant électronique ; et - dans un second mode de réalisation, ledit premier élément correspond au composant électronique, et ledit second élément correspondant au circuit imprimé. 20 La présente invention permet donc d'améliorer la tenue en fatigue de joints brasés par modification de l'interconnexion d'un composant sur un substrat. Plus particulièrement, ledit procédé permet de réaliser une surélévation précise et flexible pour des composants électroniques montés en surface. 25 La présente invention concerne également un dispositif électronique (formé d'au moins un composant électronique tel qu'un circuit intégré, lié (par brasure) à un circuit imprimé) qui est obtenu par la mise en oeuvre d'un procédé tel que celui décrit ci-dessus. 30 BRÈVE DESCRIPTION DES FIGURES 6 Les figures annexées feront bien comprendre comment l'invention peut être réalisée. Sur ces figures, des références identiques désignent des éléments semblables. Plus particulièrement : - la figure 1 est le schéma synoptique d'un procédé de liaison selon 5 l'invention ; - la figure 2 est une vue schématique, en coupe, d'une liaison selon l'invention entre un circuit imprimé et un composant électronique ; - la figure 3 est une vue, en perspective, d'un exemple de composant électronique apte à être lié à un circuit imprimé ; 10 - la figure 4 est une vue schématique, en perspective, d'une pluralité d'empilements de bossages ; - la figure 5 est une vue schématique d'un bossage de type plot réalisé par thermosonie ; - la figure 6 montre un empilement de deux bossages tels que celui de la 15 figure 5 ; - la figure 7 montre un empilement de quatre bossages tels que celui de la figure 5 ; - les figures 8A à 8E montrent schématiquement différentes opérations successives d'une sous-étape de formation d'un bossage de type plot réalisé 20 par thermosonie ; - la figure 9 est une vue partielle, en perspective, d'un composant électronique pourvu d'une pluralité d'empilements de bossages ; - la figure 10 est une vue partielle schématique, en perspective, d'un élément pourvu d'une cavité destinée à recevoir des empilements de bossages ; et 25 - la figure 11 est une vue partielle schématique, en perspective, d'un élément pourvu d'un socle surélevé destiné à recevoir des empilements de bossages. DESCRIPTION DÉTAILLÉE 30 Le procédé P illustrant l'invention et représenté de façon schématique sur la figure 1 est un procédé de liaison (mettant en oeuvre un brasage) dans 7 le domaine de l'assemblage électronique pour générer une liaison entre au moins deux éléments El et E2, comme représenté sur la figure 2. Ces deux éléments El et E2 correspondent, l'un à un circuit imprimé 4 (ou carte électronique de type PCB (pour « Printed Circuit Board » en 5 anglais)), et l'autre à un composant électronique 5. Ce composant électronique 5 peut, notamment, être un circuit imprimé 6 de type QFN (pour « Quad Flat No-leads package » en anglais) comme représenté à titre d'illustration sur la figure 2, de type BGA (« Ball Grid Array » en anglais), ou de type WL CSP (pour « Wafer Level Chip Scale Package» en 10 anglais). Selon l'invention, ledit procédé P comporte, comme représenté sur la figure 1, au moins la suite d'étapes SF suivante : - une étape de formation Fl par thermosonie, consistant à former d'une pluralité d'empilements 2 de bossages 3. Ces empilements 2 (de bossages 3) 15 sont formés sur une face 10 d'un premier El desdits éléments, comme représenté sur la figure 4. Ce premier élément El peut être, soit le circuit imprimé 4 (comme représenté sur la figure 2), soit le composant électronique 5 (comme représenté sur la figure 9), en fonction du mode de réalisation envisagé. Chacun des empilements 2 comprend un même nombre N donné 20 (et prédéterminé) de bossages 3, N étant un entier, comme représenté à titre d'illustration sur la figure 6 (où N est égal à 2) et sur la figure 7 (où N est égal à 4). Les bossages 3 sont de type plot (« stud bump » en anglais), comme montré pour le bossage 3 représenté sur la figure 5 ; - une étape de dépôt F2 consistant à déposer, de façon usuelle, un produit de 25 brasage 7 (figure 2), conducteur électrique sous forme de pâte, notamment un alliage de brasage, sur ce premier élément El pourvu des empilements 2 formés à l'étape de formation F1. On peut également utiliser une colle conductrice électrique à base de résine époxy. A titre d'illustration, le dépôt peut être réalisé par sérigraphie, par dosage par seringue de crème à braser 30 (« dispensing »), ou par jet de microgouttes de crème à braser (« jetting »). 8 On peut également envisager une étape Fl de thermosonie sur l'élément E2 combinée avec une étape de dépôt F2 de façon usuelle sur l'élément El ; - une étape d'agencement F3 consistant à agencer, de façon usuelle, l'autre élément E2 (c'est-à-dire le second E2 desdits éléments El et E2) sur ledit 5 premier élément E1, en l'amenant au contact avec l'une 9 de ses faces (au niveau de plages 8) des empilements 2 agencés sur la face 10 du premier élément El, comme montré sur la figure 2 ; et - au moins une étape de refusion F4 consistant à réaliser, de façon usuelle, une refusion de l'ensemble ainsi formé (à l'étape d'agencement F3) pour 10 finalement obtenir un ensemble électronique appelé ci-après dispositif électronique 1 (figure 2). Cette refusion est réalisée à une température limitée, de l'ordre de 240° C. Ainsi, grâce au procédé P, on génère à l'étape de formation Fl une surélévation par la mise en place d'empilements 2 de bossages 3 de type plot, 15 ce qui permet d'augmenter la hauteur des joints brasés du premier élément El par rapport au second élément E2, permettant ainsi d'augmenter la robustesse et plus précisément la tenue en fatigue thermomécanique du dispositif électronique 1 obtenu après la mise en oeuvre dudit procédé P. Ce procédé P permet d'améliorer la tenue en environnement sévère 20 (tel que précité) pour des composants « grand public ». Plus particulièrement, le dispositif électronique 1 ainsi formé est en mesure de tenir un nombre de cycles de température, entre -55°C et +125°C, sur une durée de l'ordre de 25 ans, comme requis dans le domaine militaire. L'étape de formation Fl consiste, pour chaque empilement 2 de 25 bossages 3, à mettre en oeuvre, successivement, un nombre prédéterminé N de sous-étapes de formation F1 i, i variant de 1 à N. Chacune desdites sous-étapes de formation F11, F12, ..., à FIN successives (figure 1) consiste à former un unique bossage 3, par exemple tel que celui représenté sur la figure 5. Les bossages 3 de chaque empilement 2 30 sont formés, successivement, l'un après l'autre en étant empilés les uns sur les autres. 9 A titre d'illustration, sur la figure 6, on a représenté un empilement 2 de deux bossages 3, et sur la figure 7, on a représenté un empilement 2 de quatre bossages 3. Pour ce faire, dans un mode de réalisation préféré, chaque étape de 5 formation Fl i par thermosonie met en oeuvre, comme représenté sur les figures 8A à 8E, les opérations suivantes, à l'aide d'un outil 13 comprenant un corps capillaire 14 et un élément de préhension 15 tel qu'une pince - une opération de chauffage 01 consistant à chauffer un fil métallique 16 maintenu dans l'outil 13, par l'intermédiaire d'une électrode 17, comme 10 représenté sur la figure 8A de manière à former une bille (ou boule) de métal 18. Le fil 16 est réalisé dans le métal que l'on souhaite utiliser pour le bossage à former ; - une opération de dépôt 02 consistant à déposer la bille de métal 18 formée à l'extrémité du fil métallique 16 chauffé, sur la face 10 de l'élément El 15 lorsqu'il s'agit du premier bossage de l'empilement, comme représenté sur les figures 8B (dans laquelle l'élément de préhension 15 libère le fil métallique 16 qui remonte) et 8C (qui illustre le dépôt), ou sur un autre bossage déjà formé sur cette face 10. L'élément El est soumis à un échauffement illustré par des flèches A. Sur la figure 6, on a représenté, à titre d'illustration, la formation 20 d'un bossage 3 sur un autre bossage 3 déjà formé, avec un dépôt dans le sens illustré par une flèche G. On peut également prévoir un apport d'énergie par ultrasons ; - une opération d'écrasement et de soudure 03 consistant à générer une force (illustrée par des flèches B sur la figure 8D), une température de 150°C 25 typiquement ainsi que des ultrasons sur la bille de métal 18, à l'aide d'une partie de l'outil 13 de préférence en céramique, de manière à l'aplatir légèrement comme montré sur la figure 8D ; et - une opération de séparation 04 consistant à séparer le fil métallique 16 de la bille de métal 18 écrasée et retirer l'outil 13 (dans le sens illustré par une 30 flèche C sur la figure 8E, avec un maintien du fil métallique 16 par l'élément de préhension 15) de manière à former le bossage 3. La rupture du fil 10 métallique 16 pour former le bossage 3 a lieu à une zone affectée thermiquement. Dans le cadre de la présente invention : - chaque bossage 3 présente, de préférence, une hauteur h (représentée sur 5 la figure 5) qui est comprise entre 20 pm et 30 pm ; - on peut prévoir un nombre N très varié de bossages 3 par empilement 2, par exemple de 2 à 30 bossages par empilement et de préférence de 3 à 6 bossages par empilement. Ainsi, à titre d'illustration, chaque empilement 2 de bossages 3 10 présente, de préférence, une hauteur H (représentée sur les figures 2 et 7) qui est comprise entre 110 pm et 150 pm. De plus, avec le procédé P précité, il est possible d'approcher, à courte distance, les empilements 2 les uns des autres, si cela est nécessaire ou souhaité à l'étape de formation Fl. A titre d'exemple, il est envisageable 15 qu'au moins certains des empilements 2 de bossages sont séparés les uns des autres, sur ledit premier élément E1, d'une distance D (représentée sur la figure 4) qui est comprise entre 0,05 mm et 0,1 mm. Ces caractéristiques peuvent être adaptées selon la matrice du composant ainsi que le nombre de cycles à rupture que le composant doit tenir. 20 Dans un mode de réalisation particulier, les bossages 3 sont réalisés dans l'un des matériaux suivants : du cuivre, de l'or, de l'argent ou du platine. De préférence, toutefois lesdits bossages 3 sont réalisés en cuivre ou en argent de manière à permettre une meilleure cohésion avec le produit de brasage 7 et évite la dissolution (dans le cas de l'or) du bossage par la 25 brasure. Le procédé P et notamment l'étape de formation Fl peuvent être intégrés dans des méthodes standard de liaison par brasage. Ainsi, notamment l'étape de dépôt F2 peut être mise en oeuvre de façon usuelle. Par conséquent, le procédé P, tel que décrit ci-dessus : 30 - est flexible et adaptable ; 11 - n'est pas limité par le pas (ou distance) des entrées/sorties (distance D entre les entrées/sorties) ; - peut être mis en oeuvre avec un contrôle précis et large de la plage de variation de hauteur, avec par exemple 2 à 30 niveaux de bossages 3 empilés 5 (par empilement 2 de bossages) ; et - permet de limiter les contraintes d'origine thermique pour les éléments El et E2 lors des phases d'assemblage. Les contraintes thermiques subies pendant la mise en oeuvre du procédé sont limitées, avec au maximum une température de l'ordre de 150°C lors de l'étape Fl de thermosonie. 10 Dans un mode de réalisation particulier (non représenté), le procédé P comporte une pluralité de suites d'étapes SF. Chacune de ces suites d'étapes SF est destinée à lier, à chaque fois, un autre composant électronique sur le même circuit imprimé. Ceci permet d'obtenir un dispositif électronique comprenant un unique circuit imprimé pourvu d'une pluralité de 15 composants électroniques. Par ailleurs, grâce au mode de réalisation du procédé P, les bossages 3 (et donc l'élément E2) peuvent donc être agencés sur un élément El dont la face 10 présente une forme sensiblement plane, comme représenté sur la figure 9. De plus, le procédé P tel que décrit ci-dessus permet également de 20 former, de façon avantageuse, des empilements 2 de bossages 3 sur un élément El dont la face 10 n'est pas plane, en particulier au niveau d'une cavité 19 de cet élément El comme représenté sur la figure 10 ou au niveau d'un socle 20 surélevé de cet élément El comme représenté sur la figure 11. Pour des raisons de simplification des dessins, on a représenté un seul de la 25 pluralité d'empilements 2 de bossages 3 sur les figures 10 et 11. Dans ces situations des figures 10 et 11, l'élément E2 est donc agencé dans la cavité 19 ou sur le socle 20. Comme indiqué ci-dessus, dans le cadre de la présente invention, ledit premier élément El sur lequel sont formés les empilements 2 de 30 bossages 3 peut être, soit le circuit imprimé 4, soit le composant électronique 5. 12 Ainsi : - dans un premier mode de réalisation, comme représenté sur la figure 2, ledit premier élément El correspond au circuit imprimé 4, et ledit second élément E2 correspondant au composant électronique 5 ; et 5 - dans un second mode de réalisation, ledit premier élément El correspond au composant électronique 5 (figure 9), et ledit second élément E2 correspondant au circuit imprimé. Avec le procédé P, il existe une grande liberté et donc une grande flexibilité concernant le nombre et l'emplacement des empilements sur 10 l'élément Et En particulier, comme représenté à titre d'illustration sur la figure 9, lorsque l'élément El est un composant électronique 5, les empilements 2 peuvent notamment être formés sur la partie centrale 11 de la face 10 du composant électronique 5 et/ou sur la périphérie 12 de cette face 10. L'empilement 2 de bossages 3 sur un élément E1, par exemple sur un 15 composant électronique 5 tel qu'un circuit intégré, permet donc de le surélever et d'obtenir un maximum de brasure sous cet élément Et Cet empilement 2 augmente ainsi la hauteur de joint brasé (obtenu aux étapes F3 et F4 à l'aide du produit de brasage 7) et améliore la tenue en fatigue thermomécanique du dispositif électronique 1. 20 Ainsi, grâce à l'invention, on obtient, un procédé P qui est : - flexible : - en hauteur, en choisissant une hauteur H appropriée par empilement 2; - en positionnement sur l'élément El, avec par exemple une formation 25 d'empilements 2 sur des plages de dissipation thermique ou sur des entrées/sorties de l'élément El ; - en nombre d'empilements 2. A titre d'illustration, on peut prévoir plusieurs milliers d'empilements 2 par élément El, notamment par composant électronique 5 ; et 13 - adaptable. Ce procédé P peut être intégré dans les méthodes standard de liaison par brasage, et il est adaptable en fonction des applications liées au composant électronique et au circuit imprimé. Ce procédé P peut être mis en oeuvre par l'intermédiaire d'un 5 équipement automatique et de méthodes standard existant dans le domaine de l'électronique grand public. De plus, il existe une possibilité de formation isostatique de trois empilements de bossages ou hyperstatique d'un nombre important d'empilements de bossages. 10 En outre, ledit procédé P n'a pas d'impact sur les réparations, et il est adaptable à tout type de répartition (ou de design) des empilements. Par ailleurs, le procédé P est notamment applicable à des composants électroniques présentant : - des terminaisons sur le bord du composant (« Bottom Terminations 15 Components » en anglais). par exemple de type QFN, DFN, ou LCC ; - des terminaisons par billes en matrices, par exemple de type BGA ou « flip chip » ; - des terminaisons par plages sous le composant, par exemple de type LGA. Le procédé P tel que décrit ci-dessus, qui est donc basé sur la 20 formation d'empilements 2 de bossages 3, présente, notamment, les caractéristiques et avantages suivants : - une précision microélectronique adaptable aux besoins existant et futurs (distance (ou pas) D de 0,05 mm par exemple) ; - une température à laquelle est soumis notamment le composant 25 électronique, qui est réduite, de l'ordre de 150°C lors de la thermosonie ; - une répétabilité de la géométrie en automatisant le procédé ; - un procédé auto-contrôlable ; - une flexibilité ; - un coût maîtrisé ; et 30 - une augmentation de la densité d'intégration. 14 Ce procédé est donc principalement adapté pour améliorer la tenue en fatigue des joints brasés. Toutefois, en raison de l'extrême précision, ce procédé peut également remplir des fonctions secondaires d'alignement spécifiques (alignement de fonctions optiques, alignement de fonctions dans 5 trois axes, REVENDICATIONS1. Procédé de liaison par brasage entre au moins deux éléments (E1, E2), lesdits deux éléments (E1, E2) correspondant respectivement à un circuit imprimé (4) et à un composant électronique (5), caractérisé en ce qu'il comporte au moins la suite d'étapes (SF) suivante : a) une étape (F1) de formation d'une pluralité d'empilements (2) de bossages (3) de type plot, lesdits empilements (2) de bossages (3) étant formés sur une face (10) d'un premier (El) desdits éléments (E1, E2), lesdits empilements (2) 10 de bossages (3) comprenant chacun un même nombre donné de bossages (3) ; b) une étape (F2) de dépôt d'un produit de brasage (7) sur ce premier élément (El) pourvu des empilements (2) de bossages (3) ou sur le second élément (E2) ; 15 c) une étape (F3) d'agencement du second (E2) desdits éléments (E1, E2) sur ledit premier élément (El) ; et d) une étape (F4) de refusion de l'ensemble ainsi formé à l'étape (F3) d'agencement pour obtenir un dispositif électronique (1). 2. Procédé selon la revendication 1, 20 caractérisé en ce que l'étape (F1) de formation consiste, pour chaque empilement (2) de bossages (3), à mettre en oeuvre, successivement, un nombre prédéterminé de sous-étapes de formation (E1 i), chacune desdits sous-étapes de formation (F1 i) consistant à former un bossage (3), les bossages (3) de chaque empilement (2) de bossages (3) étant formés 25 successivement en étant empilés les uns sur les autres. 3. Procédé selon la revendication 2, caractérisé en ce que chaque sous-étape de formation (F1 i) comporte au moins les opérations suivantes : - une opération (01) de chauffage d'un fil métallique (16) par l'intermédiaire 30 d'une électrode (17) ; 16 - une opération (02) de dépôt d'une bille de métal (18) formée à l'extrémité du fil métallique (16) chauffé ; - une opération (03) d'écrasement et de soudure de la bille de métal (18) ; et - une opération (04) de séparation du fil métallique (16) de la bille de métal 5 (18) écrasée, pour former le bossage (3). 4. Procédé selon l'une quelconque des revendications précédentes, caractérisé en ce que chaque bossage (3) présente une hauteur (h) comprise entre 20 pm et 30 pm. 5. Procédé selon l'une quelconque des revendications précédentes, 10 caractérisé en ce que chaque empilement (2) de bossages (3) présente une hauteur (H) comprise entre 110 pm et 150 pm. 6. Procédé selon l'une quelconque des revendications précédentes, caractérisé en ce qu'au moins certains desdits empilements (2) de bossages (3) sont séparés les uns des autres d'une distance (D) comprise entre 0,05 15 mm et 0,1 mm sur ledit premier élément (El). 7. Procédé selon l'une quelconque des revendications précédentes, caractérisé en ce que les bossages (3) sont réalisés dans l'un des matériaux suivants : de l'or, du cuivre, de l'argent, du platine. 8. Procédé selon l'une quelconque des revendications précédentes, 20 caractérisé en ce qu'il comporte une pluralité de suites d'étapes (SF), chacune de ces suites d'étapes (SF) permettant de lier un composant électronique sur le même circuit imprimé de manière à obtenir un dispositif électronique comprenant un seul circuit imprimé pourvu d'une pluralité de composants électroniques. 25 9. Procédé selon l'une quelconque des revendications 1 à 8, caractérisé en ce que ledit premier élément (El) correspond au circuit imprimé (4), et ledit second élément (E2) correspondant au composant électronique (5). 10. Procédé selon l'une quelconque des revendications 1 à 8, 17 caractérisé en ce que ledit premier élément (El ) correspond au composant électronique (5), et ledit second élément (E2) correspondant au circuit imprimé (4). 11. Dispositif électronique, 5 caractérisé en ce qu'il est obtenu par la mise en oeuvre du procédé (P) selon l'une quelconque des revendications 1 à 10.